(57)【要約】【課題】  本発明は、硬化前は低粘度で作業性に優れ、床仕上げ材を床下地材及び金属箔などの金属シート上に長期間に亘って強固に接着一体化できる（接着性）と共に、床仕上げ材を床下地材、特に金属シートから容易に剥離する（剥離性）ことができる硬化性組成物を提供する。【解決手段】  本発明の硬化性組成物は、加水分解性シリル基を有するポリオキシアルキレン重合体（Ａ）１００質量部と、ビニル基を有する架橋性シリル化合物（Ｂ）１〜５質量部と、アミノ基由来の官能基を有する架橋性シリル化合物（Ｃ）０．０１〜０．５質量部と、アミノ基由来の官能基以外の官能基を有する架橋性シリル化合物（Ｄ）０．０５〜３質量部と、硬化触媒（Ｅ）と、無機充填剤（Ｆ）とを含むことを特徴とする。【選択図】  なし【特許請求の範囲】
【請求項１】
加水分解性シリル基を有するポリオキシアルキレン重合体（Ａ）１００質量部と、
ビニル基を有する架橋性シリル化合物（Ｂ）１〜５質量部と、
アミノ基由来の官能基を有する架橋性シリル化合物（Ｃ）０．０１〜０．５質量部と、
アミノ基由来の官能基以外の官能基を有する架橋性シリル化合物（Ｄ）０．０５〜３質量部と、
硬化触媒（Ｅ）と、
無機充填剤（Ｆ）とを含むことを特徴とする硬化性組成物。
【請求項２】
アミノ基を有する架橋性シリル化合物（Ｃ）とビニル基を有する架橋性シリル化合物（Ｂ）との質量比（アミノ基を有する架橋性シリル化合物（Ｃ）の質量／ビニル基を有する架橋性シリル化合物（Ｂ）の質量）が０．００２〜０．５であることを特徴とする請求項１に記載の硬化性組成物。
【請求項３】
アミノ基以外の官能基を有する架橋性シリル化合物（Ｄ）が、（メタ）アクリロキシ基を有する架橋性シリル化合物及び／又はエポキシ基を有する架橋性シリル化合物を含むことを特徴とする請求項１又は請求項２に記載の硬化性組成物。
【請求項４】
エポキシ基を有する架橋性シリル化合物は、グリシジル基を有することを特徴とする請求項３に記載の硬化性組成物。
【請求項５】
加水分解性シリル基を有するポリオキシアルキレン重合体（Ａ）１００質量部に対して無機充填剤（Ｆ）を７０〜１６０質量部含有していることを特徴とする請求項１〜４の何れか１項に記載の硬化性組成物。
【請求項６】
床下地材又は床暖房パネル上に床仕上げ材を敷設するために用いられる請求項１〜５の何れか１項に記載の硬化性組成物。
【発明の詳細な説明】
【技術分野】
【０００１】
本発明は、硬化性組成物に関する。
【背景技術】
【０００２】
従来から、硬化性組成物を用いて、合板及びモルタルなどの下地材上に床仕上げ材を敷設する方法が用いられている。
【０００３】
近年、床下地材と床仕上げ材との間に床暖房を目的として床暖房パネルが配設されることが多くなってきている。床暖房パネルは、特許文献１にあるように、熱媒体の熱を床仕上げ材に効率良く熱伝導させるためにアルミニウム箔などの金属箔を有しており、このような場合は、この金属箔上に床仕上げ材が敷設一体化される。
【０００４】
床下地材又は床暖房パネル上に床仕上げ材を敷設するために用いられる硬化性組成物には、床下地材又は床暖房パネルの金属箔上に容易に塗工することができること、床仕上げ材を床下地材又は床暖房パネルの金属箔上に強固に固定することができることが求められている。
【０００５】
更に、近年、床仕上げ材のリフォームが行われることも多く、床仕上げ材の床下地材からの剥離が容易であることも求められている。
【０００６】
又、床下地材と床仕上げ材との間に床暖房パネルが配設されている場合、床仕上げ材を剥離したときに金属箔も剥離してしまうと、床暖房パネルの構成体である発泡体に損傷を与えるという問題点を生じる。従って、床仕上げ材を剥離する際に、金属箔から容易に剥離することができる硬化性組成物が要求されている。
【０００７】
床仕上げ材の剥離が容易な硬化性組成物として、特許文献２には、粉体成分（Ｘ）と液体成分（Ｙ）とが混合されてなり、前記粉体成分（Ｘ）は、充填材として機能する中空粉体（ａ）と中実粉体（ｂ）とからなり、前記液体成分（Ｙ）は、湿気によって反応硬化する加水分解性シリル基含有ポリオキシアルキレンポリマー（ｃ）と、高分子重合体を主体とする非反応性の液状成分（ｄ）とからなり、前記粉体成分（Ｘ）と前記液体成分（Ｙ）の割合は、重量比で、Ｘ：Ｙ＝１．０〜２．０：１であり、前記中空粉体（ａ）と前記中実粉体（ｂ）の割合は、容積比で、ａ：ｂ＝１．０〜３．３：１であり、前記加水分解性シリル基含有ポリオキシアルキレンポリマー（ｃ）と前記液状成分（ｄ）の割合は、重量比で、ｃ：ｄ＝０．５〜２．５（ただし、０．５を除く。）：１である易剥離性一液湿気硬化型接着剤が開示されている。
【０００８】
また、特許文献３には、（Ａ）架橋性珪素基を有し、数平均分子量が５００〜５０，０００である（メタ）アクリル酸エステル系共重合体と、（Ｂ）架橋性珪素基を有するポリオキシアルキレン系重合体と、（Ｃ）硬化触媒と、（Ｄ）充填剤と、（Ｅ）前記（Ａ）成分と前記（Ｂ）成分との混合物１００重量部に対して１０重量部以上の有機溶剤とを含有し、 前記（Ａ）成分の分子鎖は、少なくとも（ａ１）アルキル基の炭素数が１〜２である（メタ）アクリル酸エステル単量体単位と、（ａ２）アルキル基の炭素数が３以上である（メタ）アクリル酸エステル単量体単位と、を含み、（ａ１）と（ａ２）との質量比（ａ１）：（ａ２）は９０：１０〜３０：７０である硬化性組成物が開示されている。
【先行技術文献】
【特許文献】
【０００９】
【特許文献１】特許第３１８７７６２号公報
【特許文献２】特開２０１０−１１１７２６号公報
【特許文献３】特開２０１４−２５００１号公報
【発明の概要】
【発明が解決しようとする課題】
【００１０】
しかしながら、上記易剥離性一液湿気硬化型接着剤及び硬化性組成物は、床下地材又は床暖房パネルの金属箔上から床仕上げ材を剥離する際に、床仕上げ材を床下地材、特に、金属箔から容易に剥離することができないという問題点を有する。
【００１１】
本発明は、硬化前は低粘度で作業性に優れ、床仕上げ材を床下地材及び金属箔などの金属シート上に長期間に亘って強固に接着一体化できる（接着性）と共に、床仕上げ材を床下地材、特に金属シートから容易に剥離する（剥離性）ことができる硬化性組成物を提供する。
【課題を解決するための手段】
【００１２】
本発明の硬化性組成物は、
加水分解性シリル基を有するポリオキシアルキレン重合体（Ａ）１００質量部と、
ビニル基を有する架橋性シリル化合物（Ｂ）１〜５質量部と、
アミノ基由来の官能基を有する架橋性シリル化合物（Ｃ）０．０１〜０．５質量部と、
アミノ基由来の官能基以外の官能基を有する架橋性シリル化合物（Ｄ）０．０５〜３質量部と、
硬化触媒（Ｅ）と、
無機充填剤（Ｆ）とを含むことを特徴とする。
【００１３】
〔ポリオキシアルキレン重合体（Ａ）〕
硬化性組成物は、加水分解性シリル基を有するポリオキシアルキレン重合体（Ａ）（単に「ポリオキシアルキレン重合体（Ａ）」ということがある）を含有している。
【００１４】
加水分解性シリル基を有するポリオキシアルキレン重合体（Ａ）は、加水分解性シリル基を有している。本発明において、加水分解性シリル基とは、珪素原子に１〜３個の加水分解性基が結合してなる基である。
【００１５】
加水分解性シリル基の加水分解性基としては、特に限定されず、例えば、水素原子、アルコキシ基、アシルオキシ基、ケトキシメート基、アミノオキシ基、メルカプト基、アルケニルオキシ基などが挙げられる。
【００１６】
なかでも、加水分解性シリル基としては、加水分解反応が穏やかであることから、アルコキシシリル基が好ましい。アルコキシシリル基としては、トリメトキシシリル基、トリエトキシシリル基、トリイソプロポキシシリル基、及びトリフェノキシシリル基などのトリアルコキシシリル基；メチルジメトキシシリル基、及びメチルジエトキシシリル基などのジアルコキシシリル基；並びに、ジメチルメトキシシリル基、及びジメチルエトキシシリル基などのモノアルコキシシリル基が挙げられる。なかでも、硬化性組成物の接着性に優れていることから、ジアルコキシシリル基がより好ましく、メチルジメトキシシリル基が特に好ましい。
【００１７】
加水分解性シリル基を有するポリオキシアルキレン重合体（Ａ）は、硬化性組成物の硬化性が向上し、硬化性組成物の硬化物（以下、単に「硬化物」ということがある）の初期強度を高めることができることから、１分子中に平均して１．０〜５．０個の加水分解性シリル基を有していることが好ましく、１分子中に平均して１．５〜３．０個の加水分解性シリル基を有していることがより好ましい。１分子中の加水分解性シリル基の数平均個数が１．０個以上であると、硬化性組成物の接着性に優れていると共に、硬化性組成物の硬化性が向上し、硬化物の初期強度が向上する。１分子中の加水分解性シリル基の数平均個数が５．０個以下であると、硬化性組成物の剥離性が向上し好ましい。
【００１８】
加水分解性シリル基を有するポリオキシアルキレン重合体（Ａ）は、硬化性組成物の接着性が向上するので、その分子鎖の末端の少なくとも一方に加水分解性シリル基を有していることが好ましい。
【００１９】
ポリオキシアルキレン重合体（Ａ）における、１分子中における加水分解性シリル基の数平均個数は、1Ｈ−ＮＭＲにより求められるポリオキシアルキレン重合体（Ａ）中の加水分解性シリル基由来のピーク面積の比により、算出することができる。
【００２０】
ポリオキシアルキレン重合体（Ａ）としては、主鎖が、一般式：−（Ｒ−Ｏ）n−（式中、Ｒは炭素数が１〜１４のアルキレン基を表し、ｎは、繰り返し単位の数であって正の整数である。）で表される繰り返し単位を含有する重合体が好ましく挙げられる。ポリオキシアルキレン重合体の主鎖骨格は一種のみの繰り返し単位からなっていてもよいし、二種以上の繰り返し単位からなっていてもよい。
【００２１】
ポリオキシアルキレン重合体（Ａ）の主鎖骨格としては、ポリエチレンオキサイド、ポリプロピレンオキサイド、ポリブチレンオキサイド、ポリテトラメチレンオキサイド、ポリエチレンオキサイド−ポリプロピレンオキサイド共重合体、及びポリプロピレンオキサイド−ポリブチレンオキサイド共重合体などが挙げられる。なかでも、ポリプロピレンオキサイドが好ましい。ポリプロピレンオキサイドによれば、硬化性組成物は接着性に優れる。
【００２２】
ポリオキシアルキレン重合体（Ａ）の数平均分子量は、３０００〜１６０００が好ましく、４０００〜１２０００がより好ましい。数平均分子量が３０００以上であるポリオキシアルキレン重合体（Ａ）によれば、硬化性組成物の接着性が向上する。数平均分子量が１６０００以下であるポリオキシアルキレン重合体（Ａ）によれば、硬化性組成物の剥離性が向上する。
【００２３】
１分子中における架橋性シリル基の数平均個数と、ポリオキシアルキレン重合体（Ａ）の数平均分子量の比（１分子中における架橋性シリル基の数平均個数／ポリオキシアルキレン重合体（Ａ）の数平均分子量）は、１/５５００〜１/１５００であることが好ましく、１/４５００〜１/２０００であることがより好ましい。１分子中の架橋性シリル基の数平均個数と、ポリオキシアルキレン重合体（Ａ）の数平均分子量の比が、１/５５００以上であると、硬化物の架橋密度を高めることができ、凝集力を上げて、硬化性組成物の接着性を向上させることができる。１分子中の架橋性シリル基の数平均個数と、ポリオキシアルキレン重合体（Ａ）の数平均分子量の比が、１/１５００以下であると、硬化性組成物の剥離が向上する。
【００２４】
なお、本発明において、ポリオキシアルキレン重合体（Ａ）の数平均分子量とは、ゲルパーミエーションクロマトグラフィー（ＧＰＣ）法を用いて、ポリスチレンにより換算された値である。例えば、下記測定装置及び測定条件にて測定することができる。
【００２５】
＜測定装置＞
Ｗａｔｅｒｓ社製  製品名「Ｗａｔｅｒｓ  ２６９０」
＜測定条件＞
カラム      ：Ｓｈｏｄｅｘ  ＧＰＣ  ＫＦ８００Ｄ
（４．６ｍｍ  ＩＤ２５０ｍｍ）×２本
カラム温度  ：４０℃
移動相      ：テトラヒドロフラン（０．３ｍＬ／分）
サンプル濃度：０．２質量％
検出器      ：ＲＩ  ＷＡＴＥＲＳ社製  製品名「２４１４」
【００２６】
〔ビニル基を有する架橋性シリル化合物（Ｂ）〕
硬化性組成物は、ビニル基を有する架橋性シリル化合物（Ｂ）を含有している。ビニル基を有する架橋性シリル化合物（Ｂ）を含有していることによって、硬化性組成物の保存中に、硬化性組成物が、空気中に含まれている水分によって不測に硬化することを抑制することができる。
【００２７】
ビニル基を有する架橋性シリル化合物（Ｂ）はアミノ基由来の官能基を有していないことが好ましく、アミノ基由来の官能基、（メタ）アクリロキシ基及びグリシジル基を有していないことが好ましい。ビニル基を有する架橋性シリル化合物（Ｂ）としては、特に限定されず、例えば、ビニルトリメトキシシラン、ビニルトリエトキシシラン、ビニルトリス（２−メトキシエトキシ）シランなどが挙げられ、ビニルトリメトキシシランが好ましい。ビニル基を有する架橋性シリル化合物（Ｂ）は、単独で用いられても二種以上が併用されてもよい。
【００２８】
硬化性組成物中におけるビニル基を有する架橋性シリル化合物（Ｂ）の含有量は、ポリオキシアルキレン重合体（Ａ）１００質量部に対して１〜５質量部であり、２〜５質量部が好ましい。ビニル基を有する架橋性シリル化合物（Ｂ）の含有量が１質量部以上であると、硬化性組成物の貯蔵安定性及び接着性が向上する。ビニル基を有する架橋性シリル化合物（Ｂ）の含有量が５質量部以下であると、硬化性組成物の硬化速度の遅延を抑制することができる。
【００２９】
〔アミノ基由来の官能基を有する架橋性シリル化合物（Ｃ）〕
硬化性組成物は、アミノ基由来の官能基を有する架橋性シリル化合物（Ｃ）を含有している。アミノ基由来の官能基を有する架橋性シリル化合物（Ｃ）と加水分解性シリル基を有するポリオキシアルキレン重合体（Ａ）とを組み合わせることによって、硬化性組成物は優れた接着性を発現する。
【００３０】
本発明において、アミノ基由来の官能基とは、アミノ基、及び、アミノ基の水素原子が他の原子又は原子団によって置換された官能基を含む。アミノ基の水素原子を置換する原子としては、例えば、塩素原子、臭素原子などが挙げられる。アミノ基の水素原子を置換する原子団としては、２−アミノエチル基；３−（トリメトキシシリル）プロピル基、３−（トリエトキシシリル）プロピル基などの３−（トリアルコキシシリル）プロピル基、３−（メチルジメトキシシリル）プロピル基などの３−（アルキルジアルコキシシリル）プロピル基などが挙げられる。
【００３１】
アミノ基由来の官能基を有する架橋性シリル化合物（Ｃ）は、ビニル基を有していないことが好ましく、ビニル基、（メタ）アクリロキシ基及びグリシジル基を有していないことが好ましい。アミノ基由来の官能基を有する架橋性シリル化合物（Ｃ）としては、アミノ基由来の官能基を有しておれば、特に限定されず、例えば、３−アミノプロピルトリメトキシシラン、３−アミノプロピルメチルジメトキシシラン、３−アミノプロピルトリエトキシシラン、Ｎ−（２−アミノエチル）−３−アミノプロピルトリメトキシシラン、Ｎ−（２−アミノエチル）−３−アミノプロピルメチルジメトキシシラン、Ｎ−（２−アミノエチル）−３−アミノプロピルトリエトキシシラン、Ｎ，Ｎ’−ビス−［３−（トリメトキシシリル）プロピル］エチレンジアミン、Ｎ，Ｎ’−ビス−［３−（トリエトキシシリル）プロピル］エチレンジアミン、Ｎ，Ｎ’−ビス−［３−（メチルジメトキシシリル）プロピル］エチレンジアミン、Ｎ，Ｎ’−ビス−［３−（トリメトキシシリル）プロピル］ヘキサメチレンジアミン、Ｎ，Ｎ’−ビス−［３−（トリエトキシリル）プロピル］ヘキサメチレンジアミンなどが挙げられる。
【００３２】
アミノ基由来の官能基を有する架橋性シリル化合物（Ｃ）としては、３−アミノプロピルトリメトキシシラン、Ｎ−（２−アミノエチル）−３−アミノプロピルトリメトキシシラン、及び、Ｎ−（２−アミノエチル）−３−アミノプロピルトリエトキシシランが好ましく挙げられ、Ｎ−（２−アミノエチル）−３−アミノプロピルトリメトキシシランがより好ましい。
【００３３】
硬化性組成物中におけるアミノ基由来の官能基を有する架橋性シリル化合物（Ｃ）の含有量は、ポリオキシアルキレン重合体（Ａ）１００質量部に対して０．０１〜０．５質量部であり、０．２〜５質量部がより好ましい。アミノ基由来の官能基を有する架橋性シリル化合物（Ｃ）の含有量が０．０１質量部以上であると、硬化性組成物の接着性を向上させることができる。アミノ基由来の官能基を有する架橋性シリル化合物（Ｃ）の含有量を０．５質量部以下とすることによって、硬化性組成物の剥離性を向上させることができる。
【００３４】
硬化性組成物中において、アミノ基を有する架橋性シリル化合物（Ｃ）とビニル基を有する架橋性シリル化合物（Ｂ）との質量比（アミノ基を有する架橋性シリル化合物（Ｃ）の質量／ビニル基を有する架橋性シリル化合物（Ｂ）の質量）は、０．００２〜０．５が好ましく、０．００２〜０．３がより好ましく、０．００２〜０．２が特に好ましい。アミノ基を有する架橋性シリル化合物（Ｃ）とビニル基を有する架橋性シリル化合物（Ｂ）との質量比が０．００２以上であると、硬化性組成物の接着性を向上させることができる。アミノ基を有する架橋性シリル化合物（Ｃ）とビニル基を有する架橋性シリル化合物（Ｂ）との質量比が０．５以下であると、硬化性組成物の剥離性が向上する。
【００３５】
〔アミノ基由来の官能基以外の官能基を有する架橋性シリル化合物（Ｄ）〕
硬化性組成物は、アミノ基由来の官能基以外の官能基を有する架橋性シリル化合物（Ｄ）を含んでいる。アミノ基由来の官能基以外の官能基を有する架橋性シリル化合物（Ｄ）はポリオキシアルキレン重合体（Ａ）と組み合わせて用いることによって、硬化性組成物の接着性が向上する。
【００３６】
アミノ基由来の官能基以外の官能基を有する架橋性シリル化合物（Ｄ）は、アミノ基由来の官能基及びビニル基を有していないことが好ましい。アミノ基由来の官能基以外の官能基を有する架橋性シリル化合物（Ｄ）としては、例えば、（メタ）アクリロキシ基を有する架橋性シリル化合物、エポキシ基を有する架橋性シリル化合物、カルボキシ基を有する架橋性シリル化合物、ハロゲン原子を有する架橋性シリル化合物、カルバメート基を有する架橋性シリル化合物、及び、酸無水物基を有する架橋性シリル化合物などが挙げられる。アミノ基由来の官能基以外の官能基を有する架橋性シリル化合物（Ｄ）は、単独で用いられても二種以上が併用されてもよい。これらの中でも、硬化性組成物が高い接着性及び剥離を両立できるので、（メタ）アクリロキシ基を有する架橋性シリル化合物、エポキシ基を有する架橋性シリル化合物が好ましい。ここで、（メタ）アクリロキシ基とは、アクリロキシ基（ＣＨ2＝ＣＨＣＯＯ−）又はメタクリロキシ基（ＣＨ2＝ＣＣＨ3ＣＯＯ−）を意味する。
【００３７】
（メタ）アクリロキシ基を有する架橋性シリル化合物としては、例えば、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、及び、３−アクリロキシプロピルトリメトキシシランなどが挙げられ、硬化性組成物の接着性が向上するので、３−メタクリロキシプロピルトリメトキシシランが好ましい。
【００３８】
エポキシ基を有する架橋性シリル化合物としては、例えば、３−グリシドキシプロピルメチルジメトキシシラン、３−グリシドキシプロピルトリメトキシシラン、３−グリシドキシプロピルメチルジエトキシシラン及び３−グリシドキシプロピルトリエトキシシランなどのグリシジル基を有する架橋性シリル化合物、２−（３，４−エポキシシクロヘキシル）エチルトリメトキシシランなどが挙げられ、グリシジル基を有する架橋性シリル化合物が好ましく、３−グリシドキシプロピルトリメトキシシランがより好ましい。
【００３９】
硬化性組成物中におけるアミノ基由来の官能基以外の官能基を有する架橋性シリル化合物（Ｄ）の含有量は、ポリオキシアルキレン重合体（Ａ）１００質量部に対して０．０５〜３質量部であり、１〜３質量部がより好ましい。アミノ基由来の官能基以外の官能基を有する架橋性シリル化合物（Ｄ）の含有量が０．０５質量部以上であると、硬化性組成物の接着性が向上する。アミノ基由来の官能基以外の官能基を有する架橋性シリル化合物（Ｄ）の含有量が３質量部以下であると、硬化性組成物の剥離性が向上する。
【００４０】
〔硬化触媒（Ｅ）〕
硬化性組成物は、硬化触媒（Ｅ）を含有している。硬化触媒（Ｅ）は、ポリオキシアルキレン重合体（Ａ）、ビニル基を有する架橋性シリル化合物（Ｂ）、アミノ基由来の官能基を有する架橋性シリル化合物（Ｃ）及びアミノ基由来の官能基以外の官能基を有する架橋性シリル化合物（Ｄ）が含有する加水分解性シリル基が加水分解することによって形成されたシラノール基同士の縮合反応を促進するための触媒である。
【００４１】
硬化触媒としては、ジブチル錫ジラウレート、ジブチル錫オキサイド、ジブチル錫ジアセテート、ジブチル錫フタレート、ビス（ジブチル錫ラウリン酸）オキサイド、ジブチル錫ビス（アセチルアセトナート）、ジブチル錫ビス（モノエステルマレート）、オクチル酸錫、ジブチル錫オクトエート、ジオクチル錫オキサイド、ジブチル錫ビス（トリエトキシシリケート）、ビス（ジブチル錫ビストリエトキシシリケート）オキサイド、ジブチル錫オキシビスエトキシシリケート、及び１，１，３，３-テトラブチル−１，３−ジラウリルオキシカルボニル−ジスタノキサンなどの有機錫系化合物；テトラ−ｎ−ブトキシチタネート、及びテトライソプロポキシチタネートなどの有機チタン系化合物などが挙げられる。硬化触媒（Ｅ）は、単独で用いられても二種以上が併用されてもよい。
【００４２】
硬化性組成物中における硬化触媒（Ｅ）の含有量は、ポリオキシアルキレン重合体（Ａ）１００質量部に対して０．１〜１０質量部が好ましく、０．５〜５質量部がより好ましい。硬化触媒（Ｅ）の含有量が０．１質量部以上であると、硬化性組成物の硬化性が向上する。硬化触媒（Ｅ）の含有量が１０質量部以下であると、硬化性組成物の熱安定性が向上する。
【００４３】
〔無機充填剤（Ｆ）〕
硬化性組成物は、無機充填剤（Ｆ）を含有している。硬化性組成物が無機充填剤（Ｆ）を含有していることによって、硬化性組成物は優れた剥離性を有する。
【００４４】
無機充填剤（Ｆ）としては、特に限定されず、例えば、炭酸カルシウム、炭酸マグネシウム、酸化カルシウム、含水ケイ酸、無水ケイ酸、微粉末シリカ、ケイ酸カルシウム、二酸化チタン、クレー、タルク、カーボンブラック、及びガラスバルーンなどが挙げられ、炭酸カルシウムが好ましい。無機充填剤（Ｆ）は、単独で用いられても二種以上が併用されてもよい。
【００４５】
炭酸カルシウムの平均粒子径は、０．０１〜５μｍが好ましく、０．０５〜２．５μｍがより好ましい。炭酸カルシウムの平均粒子径が上記範囲内であると、硬化性組成物の硬化物のゴム弾性及び引張応力を向上させることができ、硬化性組成物の接着性及び剥離性を向上させることができる。
【００４６】
硬化性組成物中における無機充填剤（Ｆ）の含有量は、ポリオキシアルキレン重合体（Ａ）１００質量部に対して７０〜１６０質量部であり、１００〜１４０質量部が好ましい。無機充填剤（Ｆ）の含有量が７０質量部以上であると、硬化性組成物の接着性及び剥離性が向上する。無機充填剤（Ｆ）の含有量が１６０質量部以下であると、硬化性組成物の硬化物のゴム弾性を向上させることができ、硬化性組成物の剥離性を向上させることができると共に、硬化性組成物の硬化前における粘度を抑えて作業性を向上させることができる。
【００４７】
〔他の添加剤〕
硬化性組成物は、その作用効果を損なわない範囲内において、チキソ性付与剤、酸化防止剤、紫外線吸収剤、顔料、染料、沈降防止剤など他の添加剤を含んでいてもよい。
【００４８】
酸化防止剤としては、例えば、ヒンダードフェノール系酸化防止剤、ヒンダードアミン系酸化防止剤、モノフェノール系酸化防止剤、ビスヒンダードフェノール系酸化防止剤、レスヒンダードフェノール系酸化防止剤及びポリフェノール系酸化防止剤などが挙げられ、ヒンダードフェノール系酸化防止剤、及びヒンダードアミン系酸化防止剤が好ましく挙げられる。硬化性組成物中における酸化防止剤の含有量は、ポリオキシアルキレン重合体（Ａ）１００質量部に対して０．１〜２０質量部が好ましく、０．３〜１０質量部がより好ましい。
【００４９】
紫外線吸収剤としては、ベンゾトリアゾール系紫外線吸収剤、ベンゾフェノン系紫外線吸収剤などが挙げられ、及びベンゾトリアゾール系紫外線吸収剤が好ましい。硬化性組成物中における紫外線吸収剤の含有量は、ポリオキシアルキレン重合体（Ａ）１００質量部に対して０．１〜２０質量部が好ましく、０．１〜１０質量部がより好ましい。
【００５０】
〔硬化性組成物の製造〕
硬化性組成物の製造は、加水分解性シリル基を有するポリオキシアルキレン重合体（Ａ）と、ビニル基を有する架橋性シリル化合物（Ｂ）、アミノ基由来の官能基を有する架橋性シリル化合物（Ｃ）、アミノ基由来の官能基以外の官能基を有する架橋性シリル化合物（Ｄ）、硬化触媒（Ｅ）及び無機充填剤（Ｆ）と、必要に応じて添加される添加剤とを公知の要領で混合することによって行うことができる。混合は減圧下で行うことが好ましい。
【００５１】
〔硬化性組成物の使用〕
硬化性組成物は、床下地材上、又は、床下地材上に敷設された床暖房パネル上に、床仕上げ材を敷設一体化させるために用いることができる。
【００５２】
床下地材を構成する部材としては、例えば、合板、パーチクルボード、木根太、石膏ボード、スレート板、及びコンクリート板などが挙げられる。  
【００５３】
床暖房パネルは、汎用のものを用いることができ、発泡シートからなり且つ熱媒体を流通させる流通管を配設するための配設用凹部を有するパネル本体と、上記配設用凹部に配設された流通管と、パネル本体上に配設される金属箔などの金属シートとを有している。
【００５４】
床仕上げ材を構成する部材としては、例えば、合板、ミディアム・デンシティ・ファイバーボード(ＭＤＦ：Medium Density Fiberboard)、タイル、塩化ビニルシート、及び石材などが挙げられる。
【００５５】
床仕上げ材を床下地材上に直接、敷設一体化する場合は、床下地材上に硬化性組成物を塗工した後、この塗工面上に床仕上げ材を敷設し、しかる後、所定期間に亘って養生することによって、硬化性組成物を空気中の湿気によって硬化させて床下地材と床仕上げ材とを接着一体化させて床構造を構築することができる。
【００５６】
床下地材上に配設された床暖房パネル上に床仕上げ材を敷設一体化させる場合は、床暖房パネルの金属シート上に硬化性組成物を塗工した後、この塗工面上に床仕上げ材を敷設し、しかる後、所定期間に亘って養生することによって、硬化性組成物を空気中の湿気によって硬化させて、床暖房パネルの金属シートと床仕上げ材とを接着一体化させて床構造を構築することができる。
【００５７】
上記硬化性組成物は、優れた接着性を有していることから、床仕上げ材を床下地材又は床暖房パネル上に長期間に亘って強固に敷設一体化させることができ、長期間に亘って安定した床構造を構築することができる。
【００５８】
そして、床仕上げ材は、リフォームなどによって剥離、除去されることがあるが、硬化性組成物は、優れた剥離性を有することから、床仕上げ材を床下地材又は床暖房パネルから容易に剥離、除去することができる。硬化性組成物は、特に、金属シートに対して優れた剥離性を有しており、床暖房パネルの金属シート上に敷設一体化された床仕上げ材を金属シートから金属シートを損傷させることなく容易に剥離、除去することができる。よって、床仕上げ材の交換を伴うリフォーム作業を容易に行うことができる。
【発明の効果】
【００５９】
本発明の硬化性組成物は、上述の如き構成を有しているので、硬化前は低粘度で作業性に優れ、床仕上げ材を床下地材及び金属箔などの金属シート上に長期間に亘って強固に接着一体化できると共に、床仕上げ材を床下地材、特に金属シートから容易に剥離することができる
【発明を実施するための形態】
【００６０】
以下に、本発明を実施例を用いてより具体的に説明するが、本発明はこれに限定されない。
【実施例】
【００６１】
実施例及び比較例において、下記の化合物を使用した。
〔加水分解性シリル基を有するポリオキシアルキレン重合体（Ａ）〕
・加水分解性シリル基含有ポリオキシアルキレン重合体（Ａ１）（数平均分子量Ｍｎ：９０００、カネカ社製  商品名「ＥＳＴ２８０」、メチルジメトキシシリル基を１分子中に数平均で２．２個含有）
・加水分解性シリル基含有ポリアルキレンオキサイド（Ａ２）（数平均分子量Ｍｎ：４５００、金淵工業化学社製  商品名「ＳＡＸ０１５」、メチルジメトキシシリル基を１分子中に数平均で２．１個）
〔ビニル基を有する架橋性シリル化合物（Ｂ）〕
・ビニルトリメトキシシラン（Ｂ）
〔アミノ基由来の官能基を有する架橋性シリル化合物（Ｃ）〕
・Ｎ−２−（アミノエチル）−３−アミノプロピルトリメトキシシラン（Ｃ）
〔アミノ基由来の官能基以外の官能基を有する架橋性シリル化合物（Ｄ）〕
・３−グリシドキシプロピルトリメトキシシラン（Ｄ１）（グリシジル基を有する架橋性シリル化合物）
・３−アクリロキシプロピルトリメトキシシラン（Ｄ２）（アクリロキシ基を有する架橋性シリル化合物）
〔硬化触媒（Ｅ）〕
・有機錫硬化触媒（Ｅ）（ジブチル錫ジアセチルアセトナート、日東化成社製  商品名「Ｕ―２２０Ｈ」）
〔無機充填材（Ｆ）〕
・炭酸カルシウム（Ｆ）（日東粉化社製  商品名「ＮＣＣ２３１０」、平均粒子径：０．１μｍ）
〔酸化防止剤〕
・ヒンダードフェノール系酸化防止剤（チバジャパン社製  商品名「ｉｒｇａｎｏｘ１０１０」）
【００６２】
（実施例１〜１０、比較例１〜３）
加水分解性シリル基を有するポリオキシアルキレン重合体（Ａ１）、加水分解性シリル基を有するポリオキシアルキレン重合体（Ａ２）及び炭酸カルシウム（Ｆ）を表１に示した所定量ずつ攪拌機に供給して均一に混合した後、１０分間に亘って減圧脱泡した。
【００６３】
次に、表１及び表２に示した所定量ずつの有機錫硬化触媒（Ｅ）、ビニルトリメトキシシラン（Ｂ）、Ｎ−２−（アミノエチル）−３−アミノプロピルトリメトキシシラン（Ｃ）、３−グリシドキシプロピルトリメトキシシラン（Ｄ１）、３−アクリロキシプロピルトリメトキシシラン（Ｄ２）及びヒンダードフェノール系酸化防止剤を上記攪拌機に供給して均一に混合した後、１０分間に亘って減圧脱泡して白色ペースト状の硬化性組成物を得た。
【００６４】
なお、表１において、加水分解性シリル基を有するポリオキシアルキレン重合体は、単に「ポリオキシアルキレン重合体」と記載した。
【００６５】
得られた硬化性組成物について、粘度、粘度比、平面引張試験及び剥離性を下記の要領で測定し、その結果を表１に示した。
【００６６】
（粘度）
硬化前の硬化性組成物の粘度（Ｐａ・ｓ）をＢＨ型回転粘度計（東京計器社製）を用いて回転数１０ｒｐｍ、２３℃の条件下にて測定した。
【００６７】
（粘度比）
硬化前の硬化性組成物における回転数１ｒｐｍ及び回転数１０ｒｐｍの粘度（Ｐａ・ｓ）をＢＨ型回転粘度計（東京計器社製）を用いて２３℃の条件下にて測定し、粘度比（回転数１ｒｐｍの粘度／回転数１０ｒｐｍの粘度）を算出した。
【００６８】
（平面引張試験：木材）
硬化性組成物を一辺が７０ｍｍの平面正方形状のラワン合板（厚さ１２ｍｍ）上に４００ｇ/ｍ2塗工した。ラワン合板の硬化性組成物の塗工面上に、一辺が４０ｍｍの平面正方形状の針葉樹合板（厚さ１２ｍｍ）を載置した後、針葉樹合板上に０．０１ＭＰａの荷重を３０秒間加えて圧着させて試験体を作製した。しかる後、試験体を２３℃、相対湿度５０％の雰囲気下に２週間静置させた。次に、インストロン引張試験機（インストロンジャパン社製）を用いてクロスヘッドスピード５ｍｍ／分で試験体の引張試験を行い、試験体の針葉樹合板が破壊した面積割合を測定した。
【００６９】
（平面引張試験：アルマイト合金）
硬化性組成物をＪＩＳ  Ｈ４０００に規定されているＡ５０５２Ｐの第１アルマイト合金板（縦５０ｍｍ×横１２ｍｍの平面長方形状、厚さ４ｍｍ）上に４００ｇ/ｍ2塗工した。第１アルマイト合金板の硬化性組成物の塗工面上に、ＪＩＳ  Ｈ４０００に規定されているＡ５０５２Ｐのアルマイト合金板（縦５０ｍｍ×横１２ｍｍの平面長方形状、厚さ４ｍｍ）を載置した。なお、第１アルマイト合金板及び第２アルマイト合金板の縦方向同士が直交するようにした。第１アルマイト合金板及び第２アルマイト合金板の重複部分上に０．０１ＭＰａの荷重を３０秒間かけて圧着させて試験体を作製した。しかる後、試験体を２３℃、相対湿度５０％の雰囲気下に１週間静置させた。次に、インストロン引張試験機（インストロンジャパン社製）を用いてクロスヘッドスピード５ｍｍ／分で試験体の引張試験を行い、第１アルマイト合金板と第２アルマイト合金板との間の引張応力の最大値を測定した。
【００７０】
（剥離性１）
「平面引張試験：アルマイト合金」の測定時と同様の要領で試験体を作製、静置させた。インストロン引張試験機（インストロンジャパン社製）を用いて、第１アルマイト合金板を固定すると共に、第２アルマイト合金板を第１アルマイト合金板との接着部分から縦方向に１ｃｍだけ離間した部分において固定した。クロスヘッドスピード５ｍｍ／分にて引張試験を行った。第１アルマイト合金板と第２アルマイト合金板との接着部分において、硬化性組成物の硬化物と第１アルマイト合金板との界面で剥離した割合を算出した。
【００７１】
（剥離性２）
硬化性組成物をＪＩＳ  Ｈ４０００に規定されているＡ５０５２Ｐのアルマイト合金板（縦５０ｍｍ×横１２ｍｍの長方形状、厚さ４ｍｍ）の上に４００ｇ/ｍ2塗工し、２３℃、相対湿度５０％の雰囲気下に１週間静置させた。しかる後、エタノールで清浄にした指で擦ることで硬化性組成物の硬化物の除去が可能か否かを確認した。下記の基準に基づいて評価した。
○：硬化性組成物を除去できた
×：硬化性組成物を除去できなかった
【００７２】
【表１】
2018039996.tif 000002